ПОКРЫТЫЙ МЕТАЛЛИЧЕСКИЙ ЛИСТ, СПОСОБ ПРОИЗВОДСТВА, А ТАКЖЕ КОНСТРУКЦИОННЫЙ МАТЕРИАЛ ДЛЯ НАРУЖНОГО ИСПОЛЬЗОВАНИЯ

1. Покрытый металлический лист, содержащий:
металлический лист, и
внешнюю защитную пленку, расположенную на этом металлическом листе,
причем внешняя защитная пленка содержит агент регулирования блеска, который представляет собой частицы, имеющие микропоры, а также матирующий агент, который представляет собой первичные частицы,
при этом содержание агента регулирования блеска во внешней защитной пленке составляет от 0,2 об.% до 15 об.%,
причем содержание матирующего агента во внешней защитной пленке составляет от 0,2 об.% до 15 об.%, и
при этом покрытый металлический лист удовлетворяет следующим условиям:
97,5
D1/T≤0,7
Ru≤1,2T
R≥1,0
97,5
2,0≤D2/T≤7,0
13≤T≤20,
97,5
97,5
где R (мкм) является среднечисловым диаметром частиц агента регулирования блеска, T (мкм) является толщиной внешней защитной пленки, D1 (мкм) представляет собой диаметр частиц, соответствующий 97,5% количества частиц в накопленном распределении частиц по размеру вышеописанного агента регулирования блеска, D (мкм) представляет собой диаметр частиц, соответствующий 97,5% количества частиц в накопленном распределении частиц по размеру матирующего агента, и Ru (мкм) представляет собой верхний предел диаметра частиц в числовом распределении частиц по размеру для агента регулирования блеска.
2. Покрытый металлический лист, содержащий:
металлический лист,
пленку промежуточного покрытия, расположенную на этом металлическом листе, и
внешнюю защитную пленку, расположенную на пленке промежуточного покрытия,
причем внешняя защитная пленка содержит агент регулирования блеска, который представляет собой частицы, имеющие микропоры, а также матирующий агент, который представляет собой первичные частицы,
при этом содержание агента регулирования блеска во внешней защитной пленке составляет от 0,01 об.% до 15 об.%,
причем содержание матирующего агента во внешней защитной пленке составляет от 0,01 об.% до 15 об.%, и
в котором покрытый металлический лист удовлетворяет следующим условиям:
97,5
D1/T≤0,7
Ru≤1,2T
R≥1,0
97,5
0,5≤D2/T≤7,0
3≤T≤20,
97,5
97,5
где R (мкм) является среднечисловым диаметром частиц агента регулирования блеска, T (мкм) является толщиной внешней защитной пленки, D1 (мкм) представляет собой диаметр частиц, соответствующий 97,5% количества частиц в накопленном распределении частиц по размеру вышеописанного агента регулирования блеска, D2 (мкм) представляет собой диаметр частиц, соответствующий 97,5% количества частиц в накопленном распределении частиц по размеру матирующего агента, и Ru (мкм) представляет собой верхний предел диаметра частиц в числовом распределении частиц по размеру для агента регулирования блеска.
3. Покрытый металлический лист по п. 1, дополнительно содержащий пленку грунтовочного покрытия между металлическим листом и внешней защитной пленкой.
4. Покрытый металлический лист по п. 2, дополнительно содержащий пленку грунтовочного покрытия между металлическим листом и пленкой промежуточного покрытия.
5. Покрытый металлический лист по любому из пп. 1-4, в котором Ru меньше, чем T.
6. Покрытый металлический лист по любому из пп. 1-4, в котором металлический лист был подвергнут безхроматной антикоррозионной обработке, и покрытый металлический лист является не содержащим хроматов.
7. Покрытый металлический лист по любому из пп. 1-4, в котором металлический лист был подвергнут хроматной антикоррозионной обработке.
8. Покрытый металлический лист по любому из пп. 1-4, в котором агент регулирования блеска представляет собой частицы диоксида кремния.
9. Покрытый металлический лист по любому из пп. 1-4, имеющий степень блеска при 75° от 1 до 25.
10. Покрытый металлический лист по любому из пп. 1-4, являющийся покрытым металлическим листом для наружного использования.
11. Конструкционный материал для наружного использования, состоящий из покрытого металлического листа по любому из пп. 1-9.
12. Способ производства покрытого металлического листа, содержащего металлический лист и внешнюю защитную пленку, расположенную на металлическом листе, содержащий стадии:
нанесения материала внешнего защитного покрытия, содержащего смолу, агент регулирования блеска и матирующий агент, на металлический лист; и
отверждения пленки из материала внешнего защитного покрытия для того, чтобы сформировать внешнюю защитную пленку;
в котором содержание агента регулирования блеска во внешней защитной пленке составляет от 0,2 об.% до 15 об.%, и содержание матирующего агента во внешней защитной пленке составляет от 0,2 об.% до 15 об.%,
причем агент регулирования блеска представляет собой частицы, имеющие микропоры, а матирующий агент представляет собой первичные частицы, и
при этом используются агент регулирования блеска и матирующий агент, которые удовлетворяют следующим условиям:
97,5
D1/T≤0,7
Ru≤1,2T
R≥1,0
97,5
2,0≤D2/T≤7,0
13≤T≤20,
97,5
97,5
где R (мкм) является среднечисловым диаметром частиц агента регулирования блеска, T (мкм) является толщиной внешней защитной пленки, D1 (мкм) представляет собой диаметр частиц, соответствующий 97,5% количества частиц в накопленном распределении частиц по размеру вышеописанного агента регулирования блеска, D2 (мкм) представляет собой диаметр частиц, соответствующий 97,5% количества частиц в накопленном распределении частиц по размеру матирующего агента, и Ru (мкм) представляет собой верхний предел диаметра частиц в числовом распределении частиц по размеру агента регулирования блеска.
13. Способ производства покрытого металлического листа, содержащего металлический лист и внешнюю защитную пленку, расположенную на металлическом листе, содержащий стадии:
нанесения материала внешнего защитного покрытия, содержащего смолу, агент регулирования блеска и матирующий агент, на металлический лист; и
отверждения пленки из материала внешнего защитного покрытия для того, чтобы сформировать внешнюю защитную пленку;
причем содержание агента регулирования блеска во внешней защитной пленке составляет от 0,01 об.% до 15 об.%, и содержание матирующего агента во внешней защитной пленке составляет от 0,01 об.% до 15 об.%,
при этом агент регулирования блеска представляет собой частицы, имеющие микропоры, а матирующий агент представляет собой первичные частицы, и
в котором используются агент регулирования блеска и матирующий агент, которые удовлетворяют следующим условиям:
97,5
D1/T≤0,7
Ru≤1,2T
R≥1,0
97,5
0,5≤D2/T≤7,0
3≤T≤20,
97,5
97,5
где R (мкм) является среднечисловым диаметром частиц агента регулирования блеска, T (мкм) является толщиной внешней защитной пленки, D1 (мкм) представляет собой диаметр частиц, соответствующий 97,5% количества частиц в накопленном распределении частиц по размеру вышеописанного агента регулирования блеска, D2 (мкм) представляет собой диаметр частиц, соответствующий 97,5% количества частиц в накопленном распределении частиц по размеру матирующего агента, и Ru (мкм) представляет собой верхний предел диаметра частиц в числовом распределении частиц по размеру агента регулирования блеска.
14. Способ для производства покрытого металлического листа по п. 12 или 13, в котором материал внешнего защитного покрытия был подвергнут обработке для измельчения частиц в материале внешнего защитного покрытия.